下記化1で示される磁性イオン液体化合物。セルロースを溶解回収する方法であって、セルロースを、請求項1に記載の構造式を有した磁性イオン液体と混合する工程、溶解が完結する攪拌する工程及び、磁石を用いて磁性イオン液体を回収する工程を含むことを特徴とする方法。前記従来技術の一つである従来の水性イオン液体化合物を利用した場合、高価であるため、セルロースを前処理するための材料としては実用化面で大きな課題となっていた。一方、前記従来技術の一つである磁性イオン液体化合物は、高価であると同時に非水性であるためセルロースを溶解することが出来ず、前処理するための材料としては実用化面で大きな課題となっていた。以上のように、従来の水性及び磁性イオン液体化合物を用いて、低コストでセルロースを溶解することは困難であった。本発明は、前記従来の課題を解決するもので、化1に示す水性磁性イオン液体化合物を新たに合成し、それを用いてセルロースを溶解すると共にその後の回収も容易にすることができる。それにより、実用的なセルロース含有材料の処理方法、当該処理方法を利用したセルロース含有材料の分解産物の生産方法、有用物質の生産方法等を提供することを一つの目的とする。前記従来の課題を解決するために、本発明のイオン液体化合物は、下記式1で示される構造を有しており、水溶性であると共に磁性も有した化合物を提供できる。さらに、上記構造を有する水性磁性イオン液体化合物を用いて、セルロースと混合する工程、溶解が完結する攪拌する工程、及び、磁石を用いて磁性イオン液体を回収する工程とを備えるセルロース溶解回収方法を提供できる。本発明の水性磁性イオン液体を用いることにより、磁性により回収することが容易なため、何度も再利用できることから低コストでセルロースを溶解することができる。以下本発明の実施の形態について、図面を参照しながら説明する。実施の形態1本発明は、化1で示される磁性イオン液体化合物を提供する。また、本発明は、セルロースを溶解回収する方法であって、セルロースを、上記構造式を有した磁性イオン液体と混合する工程、溶解が完結する攪拌する工程及び、磁石を用いて上記水生磁性イオン液体化合物を回収する工程を含むことを特徴としている。具体的には、セルロースを上記化1で示される磁性イオン液体化合物と混合する。混合条件として、温度は20度~100度が好ましく、時間は1時間~3時間が好ましい。さらに、添加するイオン液体の濃度は、特に限定するものではなく、90重量以上が好ましい、より好ましくは95重量である。実施例111-ヒドロキシエチル-3-メチルイミダゾリウム塩化物hemimClの合成2-クロロエタノール405g050molを200ml無水アセトニトリルに室温で溶解した。この溶液にNメチルイミダゾール335g041molを徐々に攪拌しながら添加した。その後、70°Cで48時間攪拌しながら反応させた。反応液を40°Cで放置することにより約33gの固体を得た。これを60°Cで約20mlのアセトニトリルに再度溶解し、室温で放置することにより再結晶化した。22.6gの固体を得ることができた収率:179。この結晶物を質量分析及びNMR分析により分析し、1-ヒドロキシエチル-3-メチルイミダゾリウム塩化物hemimClであることを確認した。その結果、下記のとおりである。1HNMRスペクトルDMSO、δppmは、372q、2H、388s、3H、421t、2H、529t、1H、771d、1H、918s、1Hであった。一方、質量分析結果は、12717であり、全質量から塩化物イオンを差し引いた値と一致した。21-ヒドロキシエチル-3-メチルイミダゾリウム四塩化鉄化合物hemimFeCl4の合成上記で合成したhemimCl159gと3塩化鉄6水和物270gを乾燥窒素下で混合し、無溶媒状態で6時間室温で攪拌し反応させた。その結果、こげ茶色の液体323gを得ることができた。3hemimFeCl4の磁性評価上記で合成したhemimFeCl4をジクロロメタン中に分散させ、ネオジオ磁石を容器の片方に近づけると磁石の方にhemimFeCl4が引き付けられることを確認した図1。4セルロースの溶解評価結晶性セルロース粒子であるアビセルAvicelPH1015mgを採取し、これに上記hemimFeCl4、1エチル3メチルイミダゾリウムジエチルリン酸物及び水0.5gをそれぞれ添加して結晶性セルロースの最終濃度が1.0wtvolとなるように調製した。セルロース粒子はイオン液体相に均一に分散された。この混合液を70°Cで1時間放置し、その後溶解度を確認した。セルロース粒子は、hemimFeCl4、1エチル3メチルイミダゾリウムジエチルリン酸物には溶解していたものの、水の場合には溶解しなかった。